"式1で表されるピリジニウム塩但し、1-ヘキシル-3-メチルピリジニウム=ビストリフルオロメタンスルホニルイミダート及び1-デシル-4-メチルピリジニウム=ビストリフルオロメタンスルホニルイミダートは除く。式1:[式中、Rは炭素数5~20のアルキル基但し、炭素数8のアルキル基は除くを示し、R1は炭素数1~4のアルキル基を示す。]1-ペンチル-4-メチルピリジニウム=ビストリフルオロメタンスルホニルイミダート、1-ヘキシル-4-メチルピリジニウム=ビストリフルオロメタンスルホニルイミダート、1-ヘプチル-4-メチルピリジニウム=ビストリフルオロメタンスルホニルイミダート、1-ノニル-4-メチルピリジニウム=ビストリフルオロメタンスルホニルイミダート、1-ウンデシル-4-メチルピリジニウム=ビストリフルオロメタンスルホニルイミダート、1-ドデシル-4-メチルピリジニウム=ビストリフルオロメタンスルホニルイミダート、1-トリデシル-4-メチルピリジニウム=ビストリフルオロメタンスルホニルイミダート、1-テトラデシル-4-メチルピリジニウム=ビストリフルオロメタンスルホニルイミダート、1-ペンタデシル-4-メチルピリジニウム=ビストリフルオロメタンスルホニルイミダート、1-ヘキサデシル-4-メチルピリジニウム=ビストリフルオロメタンスルホニルイミダート、1-ヘプタデシル-4-メチルピリジニウム=ビストリフルオロメタンスルホニルイミダート又は1-オクタデシル-4-メチルピリジニウム=ビストリフルオロメタンスルホニルイミダート。1-ヘキシル-4-メチルピリジニウム=ビストリフルオロメタンスルホニルイミダート、1-ドデシル-4-メチルピリジニウム=ビストリフルオロメタンスルホニルイミダート、1-ドデシル-3-メチルピリジニウム=ビストリフルオロメタンスルホニルイミダート、1-ヘキサデシル-4-メチルピリジニウム=ビストリフルオロメタンスルホニルイミダート又は1-オクタデシル-4-メチルピリジニウム=ビストリフルオロメタンスルホニルイミダート。本発明は、環境の変化に対して比較的安定した導電性を樹脂に付与できる新規なピリジニウム塩を提供することを課題とする。本発明は、式1で表されるピリジニウム塩但し、1-ヘキシル-3-メチルピリジニウム=ビストリフルオロメタンスルホニルイミダート及び1-デシル-4-メチルピリジニウム=ビストリフルオロメタンスルホニルイミダートは除く以下、ピリジニウム塩1というに関する。式1:[式中、Rは炭素数5~20のアルキル基但し、炭素数8のアルキル基は除くを示し、R1は炭素数1~4のアルキル基を示す。]本発明のピリジニウム塩1は、樹脂に導電性付与剤として用いることで従来のイオン性の界面活性剤に比べて、導電性の環境依存性が少ない樹脂を製造できうる。以下、本発明を具体的に説明する。式1中、Rは直鎖又は分岐鎖の炭素数5~20のアルキル基但し、炭素数8のアルキル基は除くを示し、好ましくは直鎖のアルキル基である。具体的には、ペンチル基、ヘキシル基、ヘプチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基等が挙げられる。式1中、R1は直鎖又は分岐鎖の炭素数1~4のアルキル基を示し、例えばメチル基、エチル基、プロピル基、イソプロピル基、ブチル基、イソブチル基、tert-ブチル基等が挙げられ、好ましくはメチル基及びエチル基である。ピリジニウム塩1の具体例としては、1-ペンチル-2-メチルピリジニウム=ビストリフルオロメタンスルホニルイミダート、1-ヘキシル-2-メチルピリジニウム=ビストリフルオロメタンスルホニルイミダート、1-ヘプチル-2-メチルピリジニウム=ビストリフルオロメタンスルホニルイミダート、1-ノニル-2-メチルピリジニウム=ビストリフルオロメタンスルホニルイミダート、1-デシル-2-メチルピリジニウム=ビストリフルオロメタンスルホニルイミダート、1-ウンデシル-2-メチルピリジニウム=ビストリフルオロメタンスルホニルイミダート、1-ドデシル-2-メチルピリジニウム=ビストリフルオロメタンスルホニルイミダート、1-トリデシル-2-メチルピリジニウム=ビストリフルオロメタンスルホニルイミダート、1-テトラデシル-2-メチルピリジニウム=ビストリフルオロメタンスルホニルイミダート、1-ペンタデシル-2-メチルピリジニウム=ビストリフルオロメタンスルホニルイミダート、1-ヘキサデシル-2-メチルピリジニウム=ビストリフルオロメタンスルホニルイミダート、1-ヘプタデシル-2-メチルピリジニウム=ビストリフルオロメタンスルホニルイミダート、1-オクタデシル-2-メチルピリジニウム=ビストリフルオロメタンスルホニルイミダート、1-ペンチル-3-メチルピリジニウム=ビストリフルオロメタンスルホニルイミダート、1-ヘプチル-3-メチルピリジニウム=ビストリフルオロメタンスルホニルイミダート、1-ノニル-3-メチルピリジニウム=ビストリフルオロメタンスルホニルイミダート、1-デシル-3-メチルピリジニウム=ビストリフルオロメタンスルホニルイミダート、1-ウンデシル-3-メチルピリジニウム=ビストリフルオロメタンスルホニルイミダート、1-ドデシル-3-メチルピリジニウム=ビストリフルオロメタンスルホニルイミダート、1-トリデシル-3-メチルピリジニウム=ビストリフルオロメタンスルホニルイミダート、1-テトラデシル-3-メチルピリジニウム=ビストリフルオロメタンスルホニルイミダート、1-ペンタデシル-3-メチルピリジニウム=ビストリフルオロメタンスルホニルイミダート、1-ヘキサデシル-3-メチルピリジニウム=ビストリフルオロメタンスルホニルイミダート、1-ヘプタデシル-3-メチルピリジニウム=ビストリフルオロメタンスルホニルイミダート、1-オクタデシル-3-メチルピリジニウム=ビストリフルオロメタンスルホニルイミダート、1-ペンチル-4-メチルピリジニウム=ビストリフルオロメタンスルホニルイミダート、1-ヘキシル-4-メチルピリジニウム=ビストリフルオロメタンスルホニルイミダート、1-ヘプチル-4-メチルピリジニウム=ビストリフルオロメタンスルホニルイミダート、1-ノニル-4-メチルピリジニウム=ビストリフルオロメタンスルホニルイミダート、1-ウンデシル-4-メチルピリジニウム=ビストリフルオロメタンスルホニルイミダート、1-ドデシル-4-メチルピリジニウム=ビストリフルオロメタンスルホニルイミダート、1-トリデシル-4-メチルピリジニウム=ビストリフルオロメタンスルホニルイミダート、1-テトラデシル-4-メチルピリジニウム=ビストリフルオロメタンスルホニルイミダート、1-ペンタデシル-4-メチルピリジニウム=ビストリフルオロメタンスルホニルイミダート、1-ヘキサデシル-4-メチルピリジニウム=ビストリフルオロメタンスルホニルイミダート、1-ヘプタデシル-4-メチルピリジニウム=ビストリフルオロメタンスルホニルイミダート、1-オクタデシル-4-メチルピリジニウム=ビストリフルオロメタンスルホニルイミダート等が挙げられる。本発明のピリジニウム塩1は、例えば式2:式中、R1は前記に同じ。で表されるピリジン類以下、ピリジン類2というと式3:R-X3式中、Rは前記に同じ。Xはハロゲン原子を示す。で表されるアルキルハライド類以下、アルキルハライド類3というとを反応させて式4:式中、R、R1及びXは前記に同じ。で表されるピリジニウム=ハライド但し、1-ヘキシル-3-メチルピリジニウム=ハライド及び1-デシル-4-メチルピリジニウム=ハライドは除く以下、ピリジニウム=ハライド4というを製造し、次いで得られたピリジニウム=ハライド塩4をビストリフルオロメタンスルホニルイミド酸又はそのアルカリ金属塩[以下、ビストリフルオロメタンスルホニルイミド酸類という]を用いてイオン交換反応をすることで製造できる。ピリジン類2としては、例えば、2-メチルピリジン、3-メチルピリジン、4-メチルピリジン、2-エチルピリジン、3-エチルピリジン、4-エチルピリジン等を挙げることができ、好ましくは2-メチルピリジン、3-メチルピリジン及び4-メチルピリジンである。またアルキルハライド類3としては、例えば、ペンチルクロリド、ヘキシルクロリド、ヘプチルクロリド、ノニルクロリド、デシルクロリド、ウンデシルクロリド、ドデシルクロリド、トリデシルクロリド、テトラデシルクロリド、ペンタデシルクロリド、ヘキサデシルクロリド、ヘプタデシルクロリド、オクタデシルクロリド、ノナデシルクロリド、イコシルクロリド、ペンチルブロミド、ヘキシルブロミド、ヘプチルブロミド、ノニルブロミド、デシルブロミド、ウンデシルブロミド、ドデシルブロミド、トリデシルブロミド、テトラデシルブロミド、ペンタデシルブロミド、ヘキサデシルブロミド、ヘプタデシルブロミド、オクタデシルブロミド、ノナデシルブロミド、イコシルブロミド、ペンチルヨージド、ヘキシルヨージド、ヘプチルヨージド、ノニルヨージド、デシルヨージド、ウンデシルヨージド、ドデシルヨージド、トリデシルヨージド、テトラデシルヨージド、ペンタデシルヨージド、ヘキサデシルヨージド、ヘプタデシルヨージド、オクタデシルヨージド、ノナデシルヨージド、イコシルヨージド等が挙げられる。アルキルハライド類3の使用量は、ピリジン類21モルに対して0.5モル~3.0モルであればよく、好ましくは0.6~2.0モルであり、より好ましくは0.8~1.5モルである。ピリジン類2とアルキルハライド類3の反応は、溶媒を使用してもしなくともよく、溶媒を使用するときの溶媒としては、メタノール、エタノール、イソプロパノール等のアルコール類、アセトニトリル、酢酸エチル、テトラヒドロフラン、ジメチルホルムアミド等が挙げられる。溶媒の使用量は特に制限はないが、ピリジン類21重量部に対して通常10.0重量部以下、好ましくは1.0~5.0重量部である。ピリジン類2とアルキルハライド類3との反応を実施するには、例えば、ピリジン類2、アルキルハライド類3及び溶媒の混合物を、反応に使用する溶媒の種類にもよるが、通常20°C以上、好ましくは60°C~120°Cにて攪拌するだけでよい。上記のようにしてピリジニウム=ハライド4を含む反応混合物を得た後、得られた反応混合物を濃縮乾固してピリジニウム=ハライド4を主成分とする残渣を得る。この残渣を本発明のピリジニウム塩1を製造するための反応にそのまま用いてもかまわない。また必要で有れば、残渣を有機溶媒例えば、エチルエーテル、酢酸エチル、メチルエチルケトン、メチルイソブチルケトン等と混合し、残渣に含まれる未反応原料等を有機溶媒に溶解した後、濾過して得られる、精製されたピリジニウム=ハライド4を用いることもできる。次に、ピリジニウム=ハライド4とビストリフルオロメタンスルホニルイミド酸類とのイオン交換反応によるピリジニウム塩1の製造法について説明する。原料であるビストリフルオロメタンスルホニルイミド酸類としては、例えばビストリフルオロメタンスルホニルイミド酸、ビストリフルオロメタンスルホニルイミド酸ナトリウム、ビストリフルオロメタンスルホニルイミド酸リチウム、ビストリフルオロメタンスルホニルイミド酸カリウム等が挙げられ、好ましくはビストリフルオロメタンスルホニルイミド酸リチウムである。かかるビストリフルオロメタンスルホニルイミド酸類の使用量は、ピリジニウム=ハライド41モルに対して、通常0.8モル以上、好ましくは0.9モル~1.5モルである。イオン交換反応は、通常水溶媒中で行われる。水の使用量は特に制限はないが、通常ピリジニウム=ハライド41重量部に対して通常20.0重量部以下、好ましくは0.5~10.0重量部であり、特に好ましくは1.0重量部~5.0重量部である。ピリジニウム=ハライド4、ビストリフルオロメタンスルホニルイミド酸類及び水の混合順序は特に限定されず、ピリジニウム=ハライド4と水を混合した後にビストリフルオロメタンスルホニルイミド酸類を添加してもよいし、ビストリフルオロメタンスルホニルイミド酸類と水を混合した後にピリジニウム=ハライド4を添加してもよい。また、着色が問題となる場合には、ピリジニウム=ハライド4と水を混合した後に、活性炭等の脱色剤を用いて処理し、濾過して得られた濾液をイオン交換反応に用いることもできる。イオン交換反応は、通常10°C~80°C、好ましくは15°C~60°C、特に好ましくは20°C~40°Cで通常15分以上、好ましくは30分~2時間、特に好ましくは45分~1時間攪拌すれば、完結する。反応終了後の反応液は、ピリジニウム塩1の水溶解性が低いので、水層と有機層とに分液している。この反応液からピリジニウム塩1を分離するには、所望により水洗した後、有機層を乾燥することによってピリジニウム塩1が得られる。また、必要であれば水不溶の有機溶剤例えば、酢酸エチル、塩化メチレン等を反応中又は反応終了後に添加し、ピリジニウム塩1を水不溶の有機溶剤に抽出してもよく、得られた有機層を所望により水洗し、次いで有機溶剤を留出除去すれば残渣として、ピリジニウム塩1が得られる。つぎに、本発明を実施例に基づいて具体的に説明するが、本発明はなんらこれらに限定されるものではないことはいうまでもない。実施例14-メチルピリジン9.3g0.10モル、ヘキシルブロミド16.5g0.10モル及びアセトニトリル10.0gを混合し、80°Cで24時間反応した。反応終了後、得られた反応混合物を濃縮し、残渣を減圧下に乾燥して1-ヘキシル-4-メチルピリジニウム=ブロミド24.8gを得た収率:96。上記で得られた1-ヘキシル-4-メチルピリジニウム=ブロミド24.8g0.096モル、水49.6g及び活性炭0.74gを混合し、室温で1時間攪拌後、濾過した。得られた濾液にビストリフルオロメタンスルホニルイミド酸リチウム28.1g0.096モル及び塩化メチレン28.1gを添加し、25°Cで1時間攪拌した。反応終了後、得られた有機層を分液操作により分離し、水49.6gで2回洗浄した。有機層を濃縮して塩化メチレンを除去後、残渣を減圧下で乾燥し、液状の1-ヘキシル-4-メチルピリジニウム=ビストリフルオロメタンスルホニルイミダート41.2gを得た収率89.9。以下に1-ヘキシル-4-メチルピリジニウム=ビストリフルオロメタンスルホニルイミダートのNMRデータを示す。1H-NMRCDCl3δ:0.87t,3H、1.28-1.33m,6H、1.96m,2H、2.67s,3H、4.50t,2H、7.81d,2H、8.62d,2H実施例24-メチルピリジン7.8g0.084モル、ドデシルヨージド25.0g0.084モル及びアセトニトリル10.0gを混合し、80°Cで24時間反応した。反応終了後、得られた反応混合物を濃縮し、残渣を減圧下に乾燥して1-ドデシル-4-メチルピリジニウム=ヨージド31.2gを得た収率:95。上記で得られた1-ドデシル-4-メチルピリジニウム=ヨージド31.2g0.095モル及び水62.4gを混合し、得られた水溶液にビストリフルオロメタンスルホニルイミド酸リチウム27.8g0.095モル及び塩化メチレン27.8gを添加し、25°Cで1時間攪拌した。反応終了後、得られた有機層を分液操作により分離し、水62.4gで2回洗浄した。有機層を濃縮して塩化メチレンを除去後、残渣を減圧下で乾燥し、液状の1-ドデシル-4-メチルピリジニウム=ビストリフルオロメタンスルホニルイミダート69.8gを得た収率86.3。以下に1-ドデシル-4-メチルピリジニウム=ビストリフルオロメタンスルホニルイミダートのNMRデータを示す。1H-NMRCDCl3δ:0.87t,3H、1.24-1.32m,18H、1.96m,2H、2.67s,3H、4.48t,2H、7.82d,2H、8.62d,2H実施例3~5実施例2の4-メチルピリジン及びドデシルヨージドを表1に示すピリジン類2とアルキルハライド類3に代えた以外は実施例2と同様にして行い、対応するピリジニウム塩1を得た。以下に対応するピリジニウム塩1のNMRデータを示す。1-ドデシル-3-メチルピリジニウム=ビストリフルオロメタンスルホニルイミダート1H-NMRCDCl3δ:0.87t,3H、1.24-1.33m,18H、1.95m,2H、2.60s,3H、4.56t,2H、7.91t,1H、8.22d,1H、8.65m,2H1-ヘキサデシル-4-メチルピリジニウム=ビストリフルオロメタンスルホニルイミダート1H-NMRCDCl3δ:0.88t,3H、1.24-1.32m,26H、1.96m,2H、2.67s,3H、4.50t,2H、7.81d,2H、8.61d,2H1-オクタデシル-4-メチルピリジニウム=ビストリフルオロメタンスルホニルイミダート1H-NMRCDCl3δ:0.86t,3H、1.24-1.32m,30H、1.96m,2H、2.67s,3H、4.50t,2H、7.81d,2H、8.61d,2H実施例6エポキシ樹脂としてエピコート828登録商標:ジャパンエポキシレジン株式会社製100重量部、硬化剤としてイミノビスプロピルアミンを14.1重量部及び実施例1で得られた1-ヘキシル-4-メチルピリジニウム=ビストリフルオロメタンスルホニルイミダート10.0重量部を混合し、エポキシ樹脂組成物とした。かかるエポキシ樹脂組成物を50mm×50mm×深さ5mmの金型に流し込み、50°Cにて1時間、さらに100°C6時間保持し、熱硬化させて評価用サンプルを作成し、表面抵抗値を測定した。その結果を表2に示す。なお、表2中、表面抵抗値はシシド電気工業株式会社製メガレスタH0709を用い、印加電圧500Vにて測定した。実施例7~10実施例6の1-ヘキシル-4-メチルピリジニウム=ビストリフルオロメタンスルホニルイミダートに代えて表2に示すピリジニウム塩1を用いた以外は実施例6と同様にして評価用サンプルを作成し、表面抵抗値を測定した。その結果を表2に示す。比較例1実施例6の1-ヘキシル-4-メチルピリジニウム=ビストリフルオロメタンスルホニルイミダートを用いない以外は実施例6と同様にして評価用サンプルを作成し、表面抵抗値を測定した。その結果を表2に示す。表2の結果から、本発明のピリジニウム塩1を導電性付与剤として添加したエポキシ樹脂組成物は、導電性付与物質未添加の場合の1016Ω台の絶縁状態に比べ、109~1011Ω台の極めて低い表面抵抗値が得られる事が判った。実施例11二液架橋型アクリル系粘着剤綜研化学株式会社製SKダイン909A100重量部、実施例1で得られた1-ヘキシル-4-メチルピリジニウム=ビストリフルオロメタンスルホニルイミダートを1重量部、アクリル樹脂用硬化剤綜研化学株式会社製L-45を0.2重量部、希釈溶剤として酢酸エチルメチルエチルケトン5050150重量部を添加して粘着剤コート液を調整した。本コート液をポリエステルフィルム上にバーコーダを用いて乾燥厚み約10μmの厚みでコート後、80°Cで2分間加熱硬化させて粘着剤評価用サンプルを作成し、表面抵抗値を測定した。その結果、1×1011Ωを示した。なお、1-ヘキシル-4-メチルピリジニウム=ビストリフルオロメタンスルホニルイミダートを添加しないときの表面抵抗値は5×1016Ωであった。"